(57)【要約】【課題】有害化学物質の取り扱い作業者を保護する防護材料及び防護衣服の縫い目に使用するシールテープに関するもので、更に詳しくは、有機リン系化合物等の如く皮膚から吸収されて人体に悪影響を及ぼすガス状又は液状有機化学物質及び微粉塵、細菌、ウィルスなどのエアロゾルに対しての防護衣服等の縫い目からの侵入を抑制し、作業者を有効に防護し得るシールテープを提供することにある。【解決手段】ガス状及び液状の有機化学物質及び有害な粉塵、エアロゾルに対して防護性を有するバリア層を具備することを特徴とするシールテープ。【選択図】なし【特許請求の範囲】
【請求項１】
バリア層、接着剤層、耐熱層及びホットメルト層の４層から成ることを特徴とするシールテープ。
【請求項２】
シールテープの厚みが５０μｍ以上３００μｍ以下であることを特徴とする請求項１に記載のシールテープ。
【請求項３】
シールテープの質量が２０ｇ／ｍ2以上２５０ｇ／ｍ2以下であることを特徴とする請求項１または２に記載のシールテープ。
【請求項４】
バリア層とホットメルト層の間に耐熱層を有することを特徴とする請求項１乃至３のいずれかに記載のシールテープ。
【請求項５】
耐熱層の軟化温度がホットメルト層の軟化温度より３０℃以上高いことを特徴とする請求項１乃至４のいずれかに記載のシールテープ。
【請求項６】
耐熱層が１液のポリウレタン樹脂、酸化チタン及びアセチルブチルセルロースから成ることを特徴とする請求項１乃至５のいずれかに記載のシールテープ。
【請求項７】
耐熱層の厚みが１０μｍ以上６０μｍ以下であることを特徴とする請求項１乃至６のいずれかに記載のシールテープ。
【請求項８】
ホットメルト層の厚みが１０μｍ以上２００μｍ以下であることを特徴とする請求項１乃至７のいずれかに記載のシールテープ。
【請求項９】
ホットメルト層がエステル系のポリウレタンからなることを特徴とする請求項１乃至８のいずれかに記載のシールテープ。
【請求項１０】
バリア層の厚みが５μｍ以上１００μｍ以下であることを特徴とする請求項１乃至９のいずれかに記載のシールテープ。
【請求項１１】
バリア層がエチレン-ビニルアルコール共重合体であることを特徴とする請求項１乃至１０のいずれかに記載のシールテープ。
【請求項１２】
シールテープの保護層として、バリア層の樹脂層側の反対に織物、編物または不織布を付与したことを特徴とする請求項１乃至１１のいずれかに記載のシールテープ。
【請求項１３】
請求項１乃至１２のいずれかに記載のシールテープを用いることを特徴とする防護材料及び防護衣服。
【発明の詳細な説明】
【技術分野】
【０００１】
本発明は、有機化学物質の取り扱い作業者を保護する防護材料及び防護衣服の縫い目に使用するシールテープに関する。更に詳しくは、有機リン系化合物等の如く皮膚から吸収されて人体に悪影響を及ぼすガス状又は液状有機化学物質及び微粉塵、細菌、ウィルスなどのエアロゾルの防護衣等の縫い目部からの侵入を抑制し、作業者を有効に防護し得るシールテープに関するものである。
【背景技術】
【０００２】
繊維状布帛にポリウレタン等の皮膜をコーティングもしくはラミネートした防水性の布帛は、スキーウエアー、アウトドアースポーツ用のウエアーなどの幅広い用途に使用されている。これらの防水衣料の縫合部分には目止めの為の、シールテープが使用されている。シールテープの構成としては耐熱ウレタン膜の上にホットメルトウレタン樹脂をコーティングもしくはラミネートした２層構造、もしくはトリコットを基布としている３層構造のものがほとんどで有り、有害なガス状又は液状有機化学物質、もしくは微粉塵、細菌、ウィルスなどのエアロゾルに対して完全な防護性を得ることができない（特許文献１参照）。
【０００３】
また、目止めテープとして生地と優れた接着性及び洗濯耐久性を有する目止めテープが開示されている。かかる目止めテープは、布帛に耐熱層部とホットメルト層部からなるポリウレタンを主体とする目止めテープであり、この目止めテープには、ガス状又は液状の有機化学物質もしくは有害な微粉塵等に対する透過抑制能を有していない。防護衣の作製では、縫製を行った後、目止め加工を施す為、この目止めテープでは、縫製部の縫い目からガス状及び液状の有害化学物質及び有害な微粉塵の侵入を招き、着用者を保護できなくなる（特許文献２参照）。
【０００４】
また、外壁材用にシールテープを用いた防水方法についても開示されている。かかるシールテープは外壁材の切断面に貼付することにより、迅速且つ容易に防水処理を施すことが出来るが、衣服用途ではないうえ、ガス又は液状有機化学物質及び有害な微粉塵に対する透過抑制能については明記されていない（特許文献３参照）。
【０００５】
【特許文献１】特開２００３−１７６４６３号公報
【特許文献２】特開２００２−２４９７３０号公報
【特許文献３】特開２００１−１１５１１３号公報
【発明の開示】
【発明が解決しようとする課題】
【０００６】
本発明は従来技術の課題を背景になされたもので、防護衣の縫い目部についても、ガス状又は液状の有機化学物質や有害な微粉塵、細菌、ウィルスなどのエアロゾルに対して、高い防護性を有するシールテープを提供することにある。
【０００７】
本発明は上記課題を解決するため、鋭意研究した結果、本発明を完成するに至った。すなわち、本発明は以下の通りである。
【０００８】
１．バリア層、接着剤層、耐熱層及びホットメルト層の４層から成ることを特徴とするシールテープ。
２．シールテープの厚みが５０μｍ以上３００μｍ以下であることを特徴とする上記１に記載のシールテープ。
３．シールテープの質量が２０ｇ／ｍ2以上２５０ｇ／ｍ2以下であることを特徴とする上記１または２に記載のシールテープ。
４．バリア層とホットメルト層の間に耐熱層を有することを特徴とする上記１乃至３のいずれかに記載のシールテープ。
５．耐熱層の軟化温度がホットメルト層の軟化温度より３０℃以上高いことを特徴とする上記１乃至４のいずれかに記載のシールテープ。
６．耐熱層が１液のポリウレタン樹脂、酸化チタン及びアセチルブチルセルロースから成ることを特徴とする上記１乃至５のいずれかに記載のシールテープ。
７．耐熱層の厚みが１０μｍ以上６０μｍ以下であることを特徴とする上記１乃至６のいずれかに記載のシールテープ。
８．ホットメルト層の厚みが１０μｍ以上２００μｍ以下であることを特徴とする上記１乃至７のいずれかに記載のシールテープ。
９．ホットメルト層がエステル系のポリウレタンからなることを特徴とする上記１乃至８のいずれかに記載のシールテープ。
１０．バリア層の厚みが５μｍ以上１００μｍ以下であることを特徴とする上記１乃至９のいずれかに記載のシールテープ。
１１．バリア層がエチレン-ビニルアルコール共重合体であることを特徴とする上記１乃至１０のいずれかに記載のシールテープ。
１２．シールテープの保護層として、バリア層の樹脂層側の反対に織物、編物または不織布を付与したことを特徴とする上記１乃至１１のいずれかに記載のシールテープ。
１３．上記１乃至１２のいずれかに記載のシールテープを用いることを特徴とする防護材料及び防護衣服。
【発明の効果】
【０００９】
本発明のシールテープは、ガス状及び液状の有機化学物質、有害な微粉塵、エアロゾル等に対して防護性を有するバリア層を有するシールテープであり、防護衣等の縫い目部からのガス状、液状の有機化学物質及び有害な微粉塵、エアロゾル等の侵入に対して高い防護性を得ることができる利点がある。
【発明を実施するための最良の形態】
【００１０】
以下、本発明を詳細に説明する。
【００１１】
本発明でいうガス状及び液状の有機化学物質とは炭素元素を１つ以上持つ有機化合物のことである。５０以上の比較的大きな分子量をもち、活性炭等のガス吸着性物質が吸着可能なガス状化学物質である。一例を挙げると、農薬、殺虫剤、除草剤に使用される有機リン系化合物や塗装作業などに使用されるトルエン、塩化メチレン、クロロホルムなどの一般的な有機溶剤が挙げられる。有害な微粉塵については、放射性浮遊塵等が挙げられる。
【００１２】
本発明に係るシールテープのバリア層を形成する樹脂は、皮膜形成後に有機化学物質に対して透過抑制能を有する樹脂が限定無く使用可能であり、具体的には、セルロース、セルロース誘導体、再生セルロース、エチレン−ビニルアルコール系共重合体(ＥＶＡ)、ポリビニルアルコール、ポリアクリレート、ポリアクリロニトリル、ポリアミド、ポリアミドイミド、ポリエステル、共重合ポリエステル、ポリオレフィン、ポリテトラフルオロエチレン、ゴム等の皮膜形成性能を有する樹脂が例示される。これらの樹脂は単独で使用しても良く、２種類以上混合して使用しても良い。又、２種類以上の皮膜を積層して形成した皮膜であっても構わない。
【００１３】
上記のバリア層を形成する樹脂はキャスト法、押出法、射出成型法等により単独のフィルムとして製膜する方法、メルトブローン法、フラッシュ紡糸法、エレクトロスピン法等による微細繊維不織布を膜とする方法、該ポリマーの溶液あるいは低重合物を基材にコーティング、ディッピング等により塗工後に乾燥あるいは重合固化する方法などが挙げられる。
【００１４】
これらのバリア層を単独、混合、あるいは２種類以上の樹脂層を順次コーティング及び積層して皮膜を形成しても構わない。また、本樹脂層中には、他の添加剤、例えば酸化チタン、シリカもしくは活性炭やゼオライトのような公知の吸着性物質が付与されていてもよい。又、吸着性物質がバリア層の片面もしくは両面にコーティング及び積層されていても構わない。
【００１５】
本発明で使用するバリア層の厚さとしては、厚みが５μｍ以上１００μｍ以下であることが好ましい。バリア層の厚みが５μｍ以下では使用耐久性が劣り、摩耗等により性能が維持できなくなる。１００μｍを超えるとごわごわ感が増し、シール部が堅くなり衣服としての着心地が損なわれる。更に好ましくは１０μｍ以上８０μｍ以下である。
【００１６】
バリア層の質量としては、２００ｇ／ｍ2以下であることが好ましい。当該範囲であれば、シール部が堅くなることなく、ごわごわ感の無いシールテープを得ることが可能で、着心地を損ねることがないからである。更に好ましくは１５０ｇ／ｍ2以下である。質量の下限は特に定めないが、通常５ｇ／ｍ２以上である。
【００１７】
本発明のバリア層は皮膜単独で用いても構わないが、皮膜の補強あるいは保護の為にバリア層に基材として織物、編物または不織布等が接着剤を介して接合されていても良い。強度を維持しながら軽量で柔軟なシールテープとするには、基材の厚さは０．０５ｍｍ以上０．５０ｍｍ以下が好ましい。
【００１８】
バリア層皮膜の補強用基材としては綿、麻、毛、絹等の天然繊維、レーヨン、ポリノジック、キュプラ、リヨセル等の再生繊維、アセテート、トリアセテート等の半合成繊維、ナイロン、アラミド、ビニロン、ビニリデン、ポリ塩化ビニル、ポリエステル、アクリル、アクリル系、ポリエチレン、ポリプロピレン、ポリウレタン、ポリクラール、ポリアリレート、ポリビニルアルコール、ポリベンザゾール、ポリイミド、ポリフェニレンスルフィド等の合成繊維からなる織物、編物、不織布等が挙げられる。これら繊維は単独あるいは混紡、交織、交編等により組み合わせてシート状繊維集合体としても良い。また、微多孔あるいは無孔質のフィルム又は膜でも構わない。素材としてはポリエチレン、ポリプロピレン、ポリテトラフルオロエチレン、共重合ポリエステル、ポリウレタン、ポリエーテルポリウレタン、アクリレート等が挙げられる。
【００１９】
バリア層の保護層として基材を付与する場合、材料の柔軟性を維持したうえでラミネート法及びコーティング法により積層できる。ラミネート法ではシールテープと基材の間をポリウレタン系、アクリル酸エステル系エマルジョンあるいはポリアミド系の接着剤等で接着することが好ましい。又、バリア層の一部を溶着あるいは融着しても良い。他の接着としては、低融点の共重合ポリエステル、ポリアミド、ポリオレフィンから成る低質量の不織布、網状体あるいは粉体を介して熱接着することも可能である。
【００２０】
本発明では、上記の基材に後加工、例えば撥水撥油加工、難燃加工等を施しておいても良い。撥水剤はフッ素系、ポリシロキサン系、パラフィン系等があげられるが、これらに限定されるものではない。
【００２１】
本発明のホットメルト層は、ポリイソシアネートとポリオールの反応をせしめて得られる熱可塑性のポリウレタン樹脂を主体とするホットメルト型の接着剤からなるものである。熱可塑性のポリウレタンをホットメルト接着剤として使用するために接着性の点からもエステル系のポリウレタンが好ましい。当該ホットメルト層は、ポリエステル系樹脂、ポリアミド系樹脂の他に耐熱剤、紫外線吸収剤、顔料等を併用しても良い。当該ホットメルト層の厚みは、１０μｍ以上２００μｍ以下であることが好ましい。ホットメルト層の厚みが１０μｍ以下ではシール加工時の接着強力が不足し、２００μｍ以上では接着後堅くなりごわごわして所望しているものではない。更に好ましくは２０μｍ以上１５０μｍ以下である。
【００２２】
ホットメルト層の軟化温度は、５０℃〜１５０℃程度であるとホットメルト層の樹脂の流動性が高くなり、積層布帛との接着強力が向上し、使用耐久性のみでなく洗濯耐久性についても向上する為に好ましい。より好ましくは、ホットメルト層の軟化温度が７０℃以上１００℃以下である。
【００２３】
本発明のシールテープは上記バリア層とホットメルト層以外に接着剤層と耐熱層を有している。
【００２４】
本発明の耐熱層はポリウレタンを主体とする樹脂層であることが好ましく、ポリエステル系、ポリアミド系等特に限定されるものではない。また、添加剤として、耐熱剤、紫外線吸収剤、顔料、酸化チタン、セルロース誘導体等を併用してもよい。耐熱層の融点は１５０℃以上であることが好ましい。１５０℃未満では縫合部を接着する際の温度でテープが軟化し、接着時の圧力により樹脂層が破壊されることがある。又、耐熱層は、接着剤とホットメルト層の反応を抑制する効果も兼ねる。当該耐熱層の厚みは、１０μｍ以上６０μｍ以下であることが好ましい。耐熱層の厚みが１０μｍ以下では強度不足で破損しやすく、６０μｍ以上では縫合部が盛り上がり硬くなり好ましくない。更に好ましくは２０μｍ以上５０μｍ以下である。
【００２５】
耐熱層とバリア層の接着は、材料の柔軟性を維持したうえでラミネート法及びコーティング法により積層できる。ラミネート法ではポリウレタン系、アクリル酸エステル系エマルジョンあるいはポリアミド系の接着剤等で接着することが好ましい。接着方法としては、全面接着、点接着等特に限定されるものでは無い。又、低融点の共重合ポリエステル、ポリアミド、ポリオレフィンから成る低質量の不織布、網状体あるいは粉体を介して熱融着することも可能である。又、バリア層の一部を溶着する方法でも良い。
【００２６】
本発明のシールテープの製造方法は特に限定されるものではないが、ナイフオーバーロールコーターを用いて樹脂溶液を塗布し、その後５０℃〜１１０℃と昇温させながら乾燥することによりフィルムを作製する公知の方法で行えば良い。具体的には、離型紙上にホットメルト型ポリウレタン及びポリエステル樹脂またはポリアミド樹脂を有機溶剤で希釈した樹脂溶液を塗布、乾燥することによりホットメルト型フィルムを作製し、その上に耐熱層用のポリウレタン樹脂溶液を塗布し、さらにその上に接着剤を塗布し、バリア層を接着させた積層品を得る。その後、接着剤の架橋を促進させ、バリア層と接着剤との接着強力を向上させる為、室温にて２〜３日間エージングさせた後、離型紙から積層品を分離し、これをカッターにより所望の幅にカットする方法を用いれば良い。図１に本発明のシールテープを示す斜視図を示す。
【００２７】
本発明のシールテープの幅は５ｍｍ以上５０ｍｍ以下であることが好ましい。シールテープの幅が５ｍｍ以下では縫合部を完全にシールすることが出来なく、使用耐久性も低くなる。５０ｍｍを超えるとごわごわ感が増し、着心地が損なわれる。更に好ましくは１０ｍｍ以上３０ｍｍ以下である。
【００２８】
本発明のシールテープ全体の厚みは、５０μｍ以上３００μｍ以下であることが好ましい。シールテープの厚みが５０μｍ以下では使用耐久性及び洗濯耐久性が落ちることになる。３００μｍを超えると縫い目部がごわごわする為、着心地が劣る結果となる。更に好ましくは、６０μｍ以上２５０μｍ以下である。
【００２９】
本発明のシールテープの質量は、２０ｇ／ｍ2以上２５０ｇ／ｍ2以下であることが好ましい。シールテープの質量が２０ｇ／ｍ2以下では使用耐久性が低く、２５０ｇ／ｍ2以上では防護衣等の質量増加につながり好ましくない。更に好ましくは５０ｇ／ｍ2以上２００ｇ／ｍ2以下である。
【００３０】
本発明のシールテープの引張強さが長さ方向で３０Ｎ／３ｃｍ以上、幅方向で２０Ｎ／３ｃｍ以上であることが好ましい。シールテープの引張強度が長さ方向で３０Ｎ／３ｃｍ以下、幅方向で２０Ｎ／３ｃｍ以下では縫製後のシール加工での加工性が著しく低下する結果である。
【００３１】
本発明のシールテープの引裂強さが長さ方向、幅方向のいずれも０．５Ｎ以上であることが好ましい。シールテープの引裂強度が長さ方向、幅方向いずれも０．５Ｎ以下では縫製後のシール加工での加工性が著しく低下する結果である。
【００３２】
本発明のシールテープの破断時の伸び率が長さ、幅方向ともに３０％以上であることが好ましい。シールテープの破断時の伸び率３０％以下では縫製後のシール加工での加工性が著しく低下する結果である。更に好ましくは５０％以上である。
【実施例】
【００３３】
次に実施例及び比較例を用いて、本発明を具体的に説明するが、本発明はこれらの実施例によって制限されるものではない。尚、実施例に記載の評価は以下に記す方法による。
【００３４】
ガス透過性試験：
試験に用いる容器図を図２に示す。内容積３５０ｃｃの２つのガラスセルで試験品を挟み込み、周囲をパラフィンにより密閉する。この試験容器の上方セルから酢酸３メトキシブチルを２０μＬ、試験品上に滴下する。これを２５±２℃に設定した恒温ボックスに入れ、下方セル側のガス濃度を一定時間ごとにサンプリングし、ガスクロマトグラフィにより試験片を透過したガス濃度を測定する。
【００３５】
耐液浸透性試験：
試験の概略図を図３に示す。ガラスプレート上に濾紙を置き、更にその上へ、本発明の試験品を置き、その上に液状化学物質（赤色染料を溶解したサリチル酸メチル）を２０μＬ滴下した。そしてその上に底面積１ｃｍ2の錘を所定荷重(９．８Ｎ／ｃｍ2)置き、一定時間毎の濾紙の着色により液の浸透を判定した。
【００３６】
粒子捕集効率測定：
試験の概略図を図４に示す。粒子負荷量が２０ｍｇ／ｍ3となるようにあらかじめ調整した粒子発生装置を使用し、試験品を５φの大きさのダクトに設置し、３ｍ／ｓｅｃの一定風速を発生させながら、ポリアルファオレフィン粒子を噴霧し、測定を行った。試験品の上流と下流側のポリアルファオレフィン粒子個数を粒子数計測器Ｓｃａｎｎｉｎｇ  Ｍｏｂｉｌｉｔｙ  Ｐａｒｔｉｃｌｅ  Ｓｉｚｅｒ（ＴＳＩ社製Ｍｏｄｅｌ１３９３６）を使用し、粒子捕集効率を測定した。尚、粒子の捕集効率は数式１を用いて算出した。
【００３７】
【数１】
2008094014.tif 000002
【００３８】
質量：ＪＩＳ  Ｌ−１０１８  ８．４による。
【００３９】
厚さ：ＪＩＳ  Ｋ−７１３０  ３による。
【００４０】
通気性：ＪＩＳ  Ｌ−１０１８  ８．３３による。
【００４１】
比表面積：窒素吸着等温線を求め、これを基にしてＢＥＴ法により算出する。
【００４２】
（実施例１）
膜材料を以下の方法で作製した。酢化度５５％、６％粘度７０×１０−３Ｐａ・Ｓの酢酸セルロース（ダイセル化学工業（株）Ｌ−３０）を使用し、溶媒はメチルエチルケトンとＮ、Ｎジメチルホルムアミドの１：１混合溶液を使用し、固形分濃度が１０ｗｔ％となるように室温で混合攪拌することにより酢酸セルロース溶液を作製した。この溶液を離型紙（リンテック(株)製）上に流延し、コーティングナイフにより膜厚を調整しながら塗工し、オーブン中で乾燥を行った。７０℃で１分間乾燥させた後、１２０℃で２分間乾燥を行った。得られた膜層の厚みは２０μｍ、質量２５ｇ／ｍ2であった。
【００４３】
ガス吸着層として繊維状活性炭織物を以下の方法で作製した。単糸２．２デシテックス２０番手のノボラック系フェノール樹脂繊維紡績糸からなる質量８５ｇ／ｍ2の平織物を４１０℃の不活性雰囲気中で３０分間加熱し、次に８７０℃まで２０分間、不活性雰囲気中で加熱し炭化を進行させ、次に水蒸気を１２容量％含有する雰囲気中、８７０℃の温度で２時間賦活した。得られた織物状の繊維状活性炭の質量は、５０ｇ／ｍ2、比表面積１４００ｇ／ｍ2、厚さ０．４０ｍｍ、通気性は水位計１．２７ｃｍの圧力差で４７０ｃｍ3／ｃｍ2・ｓであった。
【００４４】
シールテープを以下の方法で作製した。バリア層としてはエチレン−ビニルアルコール系共重合体であるクラレ(株)のエバールＥＦ−ＸＬを使用した。エバールＥＦ−ＸＬの厚さは１２μｍ、質量は１５ｇ／ｍ2であった。離型紙上へエステル系ポリウレタンのホットメルト層を厚み１００μｍとなるように塗布し、１００℃で乾燥凝固させ後、耐熱層の構成成分である１液型のポリウレタン(サンプレンＨＭＰ−１７Ａ)と酸化チタンとアセチルブチルセルロースの組成比が１００／１８／１５となるように混合した溶液をホットメルト層へ厚さ３０μｍとなるように塗工後、乾燥凝固させた。最後に２液のポリウレタン接着剤(サンプレンＬＱ−１２０)を介して厚み１２μｍのバリア層を接着させて、５０℃で２日間エージングを行い、積層フィルムとした。その後、離型紙から剥がし、幅２０ｍｍとなるようにスリットし、シールテープとした。得られたシールテープの厚みは、１５０μｍ、質量１７９ｇ／ｍ2であった。
【００４５】
評価用のサンプルは、前記膜材料とガス吸着層を、質量２０ｇ／ｍ2、メルトインデックス６０ｇ／１０ｍｉｎの通気性不織布状ホットメルト接着剤（呉羽テック(株)製ダイナック）により接着させた後、この材料２枚を片倒しステッチ縫いで縫い合わせた後、家庭用のアイロンを使用し、接着温度１２０℃で縫合部にシールテープを接着させた（図５）。この積層サンプルにてガス透過性試験、液浸透性試験及び粒子捕集効率測定を実施した。それぞれの結果を表１〜３に記した。
【００４６】
（比較例１）
実施例１においてシールテープのバリア層にポリウレタン樹脂を使用したシールテープを作製した。このシールテープを用いて上記積層サンプルの縫い目部をシールした素材にてガス透過性試験、液浸透性試験及び粒子捕集効率測定を実施した。それぞれの結果を表１〜３に記した。
【００４７】
（比較例２）
実施例１においてシールテープを貼らない縫い目部のみのサンプルを作製した。この素材にてガス透過性試験、液浸透性試験及び粒子捕集効率測定を実施した。それぞれの結果を表１〜３に記した。
【００４８】
（比較例３）
上記膜材料とガス吸着層を積層後、高密度織物と通気性不織布状ホットメルト接着剤（呉羽テック(株)製ダイナック）で上記積層サンプルの縫い目部シールした素材にて、ガス透過性試験、液浸透性試験及び粒子捕集効率測定を実施した。それぞれの結果を表１〜３に記した。
【００４９】
【表１】
2008094014.tif 000003
【００５０】
【表２】
2008094014.tif 000004
【００５１】
【表３】
2008094014.tif 000005
【００５２】
実施例１は、ガス透過抑制能、耐液浸透性及び粒子捕集効率に優れ、所望とするシールテープであるのに対し、比較例１はガスの透過抑制能及び耐液性能が無い結果、比較例２は、ガスの透過抑制能及び耐液性能及び粒子捕集効率が低い結果、比較例３についてはガス透過抑制能、耐液浸透性が無い結果であり、所望とするシールテープが得られない結果であった。
【産業上の利用可能性】
【００５３】
本発明のシールテープは、耐薬品性の優れたバリア層を使用することにより、ガス状及び液状の有機化学物質に対して防護できるとともに、さらに有害な微粉塵、エアロゾル等に対する粒子除去性能も高く防護性に優れるシールテープに関するものであり、防護衣服、防護フード、防護手袋、防護シューズ、農業用資材、防護テント、メディカル用品などに利用することができ、産業界に寄与することが大である。
【図面の簡単な説明】
【００５４】
【図１】本発明のシールテープを示す斜視図である。
【図２】ガス透過性試験法に用いる試験容器を示す概略図である。
【図３】液浸透性測定に用いる試験装置の概略図である。
【図４】粒子捕集効率測定に用いる試験装置の概略図である。
【図５】片倒しステッチ縫い斜視図である。
【符号の説明】
【００５５】
１：バリア層
２：接着剤層
３：耐熱層
４：ホットメルト層
５：上方セル（１５０ｃｃ）
６：サンプリング口
７：試験液
８：試験品
９：パラフィンシーリング
１０：下方セル（１５０ｃｃ）
１１：おもり（９．８Ｎ／ｃｍ２）
１２：試験液
１３：試験品
１４：濾紙
１５：スライドガラス
１６：ブロア
１７：粒子発生装置
１８：粒子計測器
１９：試験品
２０：ガス吸着層
２１：膜材料
２２：縫目
２３：シールテープ
【図１】
2008094014.tif 000006
【図５】
2008094014.tif 000007
【図２】
2008094014.tif 000008
【図３】
2008094014.tif 000009
【図４】
2008094014.tif 000010